(57)【要約】【課題】本発明は、貯蔵安定性に優れ、高い強度及び優れた接着性を有し、異種材料の接着に用いた際の剥がれを抑制することができ、耐久性に優れた構造体を得ることが可能なエポキシ樹脂系接着剤組成物を提供することを目的とする。また、用いるポリビニルアセタール樹脂がエポキシ樹脂との相溶性に優れることから、溶剤を用いない用途での改質剤としても利用可能なエポキシ樹脂系接着剤組成物を提供することを目的とする。【解決手段】アリール基を含むアセタール基を有する構成単位を含有するポリビニルアセタール樹脂と、エポキシ樹脂とを含有するエポキシ樹脂系接着剤組成物。【選択図】なし【特許請求の範囲】
【請求項１】
アリール基を含むアセタール基を有する構成単位を含有するポリビニルアセタール樹脂と、エポキシ樹脂とを含有することを特徴とするエポキシ樹脂系接着剤組成物。
【請求項２】
ポリビニルアセタール樹脂は、全アセタール基量が６０〜９０モル％であることを特徴とする請求項１記載のエポキシ樹脂系接着剤組成物。
【請求項３】
ポリビニルアセタール樹脂における、アリール基を含むアセタール基を有する構成単位の含有量が０．０５〜６５．０モル％であることを特徴とする請求項１又は２記載のエポキシ樹脂系接着剤組成物。
【請求項４】
ポリビニルアセタール樹脂は、重合度が１５０〜４０００であることを特徴とする請求項１、２、３記載のエポキシ樹脂系接着剤組成物。
【請求項５】
ポリビニルアセタール樹脂は、水酸基量が１０〜５０モル％であることを特徴とする請求項１、２、３又は４記載のエポキシ樹脂系接着剤組成物。
【請求項６】
ポリビニルアセタール樹脂は、アセチル基の含有量が０．０５〜３０．０モル％であることを特徴とする請求項１、２、３、４又は５記載のエポキシ樹脂系接着剤組成物。
【請求項７】
ポリビニルアセタール樹脂の含有量が、エポキシ樹脂１００重量部に対して１〜５０重量部であることを特徴とする請求項１、２、３、４、５又は６記載のエポキシ樹脂系接着剤組成物。
【発明の詳細な説明】
【技術分野】
【０００１】
本発明は、貯蔵安定性に優れ、高い強度及び優れた接着性を有し、異種材料の接着に用いた際の剥がれを抑制することができ、耐久性に優れた構造体を得ることが可能なエポキシ樹脂系接着剤組成物に関する。また、用いるポリビニルアセタール樹脂がエポキシ樹脂との相溶性に優れることから、溶剤を用いない用途での改質剤としても利用可能なエポキシ樹脂系接着剤組成物に関する。
【背景技術】
【０００２】
ポリビニルアセタール樹脂は、ポリビニルアルコールを原料として合成される樹脂であり、側鎖にアセチル基と水酸基、そしてアセタール基を有することによって、優れた強靭性、接着性、架橋性、吸湿性を発現することができる。また、側鎖基の比率を変化させることによって樹脂物性を変化させることが可能となる。このような特性を利用して自動車用合わせガラス中間膜やセラミックグリーンシート等幅広い用途に使用されている。
【０００３】
現在、ポリビニルアセタール樹脂の側鎖に、アセチル基、水酸基、アセタール基以外の官能基を導入することによって、樹脂物性の向上を図ることや、新たな機能発現を目指す試みが進められている。
しかしながら、ポリビニルアセタール樹脂は、金属材料との接着力が充分ではないという問題があった。また、硬化時の加熱処理を行った際に、金属材料との収縮率の差により、反りや剥離等が生じる原因となっていた。
【０００４】
また、特許文献１〜４には、エポキシ樹脂を用いた接着剤が記載されているが、これらの接着剤は、樹脂の強度が不充分であり、金属材料との接着力が不充分となったりするという問題があった。
【０００５】
また、従来のポリビニルアセタール樹脂は、エポキシ樹脂との相溶性が悪く、無溶剤の組成物の分離や硬化阻害が生じ、溶剤を用いない用途での改質剤として利用できないという問題があった。
【先行技術文献】
【特許文献】
【０００６】
【特許文献１】特表２００８−５３１８１７号公報
【特許文献２】特表２００２−５１７５９５号公報
【特許文献３】特開２０１５−１０８０７７号公報
【特許文献４】特開平６−２１２１３８号公報
【発明の概要】
【発明が解決しようとする課題】
【０００７】
本発明は、上記現状に鑑み、貯蔵安定性に優れ、高い強度及び優れた接着性を有し、異種材料の接着に用いた際の剥がれを抑制することができ、耐久性に優れた構造体を得ることが可能なエポキシ樹脂系接着剤組成物を提供することを目的とする。また、用いるポリビニルアセタール樹脂がエポキシ樹脂との相溶性に優れることから、溶剤を用いない用途での改質剤としても利用可能なエポキシ樹脂系接着剤組成物を提供することを目的とする。
【課題を解決するための手段】
【０００８】
本発明は、アリール基を含むアセタール基を有する構成単位を含有するポリビニルアセタール樹脂とエポキシ樹脂とを含有するエポキシ樹脂系接着剤組成物である。
以下に本発明を詳述する。
【０００９】
本発明者らは、鋭意検討の結果、アリール基を含むアセタール基を有する構成単位を含有するポリビニルアセタール樹脂は、エポキシ樹脂との相溶性が高く、エポキシ樹脂と併用した場合、優れた架橋性を発現することができ、充分な強度を有する架橋体が得られることを見出した。また、異種材料の接着に用いた際に、反りや剥がれを抑制することができることを見出し、本発明を完成させるに至った。
【００１０】
本発明のエポキシ樹脂系接着剤組成物は、アリール基を含むアセタール基を有する構成単位を含有するポリビニルアセタール樹脂を含有する。
このようなポリビニルアセタール樹脂を含有することで、エポキシ樹脂と併用した場合に、エポキシ樹脂との相溶性を向上させて、組成物の分離を抑制することができる。また、アリール基を含むアセタール基を有する構成単位を含有するポリビニルアセタール樹脂は、ビスフェノールＡ型エポキシ樹脂やビスフェノールＦ型エポキシ樹脂等の芳香族系エポキシ樹脂との相溶性を特に向上させることができる。更に、架橋後に得られる架橋体は、高い機械的強度を有しつつ、適度な弾性を有するものとなり、異種材料の接着に用いた際、接着部分の剥離を抑制して、耐久性に優れたものとすることができる。
【００１１】
上記ポリビニルアセタール樹脂は、アリール基を含むアセタール基を有する構成単位を含有する。
上記アリール基としては、単環式でもよく、多環式でもよい。また、上記アリール基は、１個又は２個以上の水素原子が、アルキル基、水酸基、カルボキシル基、アミノ基、スルホン酸基、ハロゲン、ニトロ基、リン酸基、アシル基又は、それらの塩等によって置換されたものであってもよい。更に、上記アリール基は、環構成原子として酸素原子、窒素原子又は硫黄原子等のヘテロ原子を含むものであってもよい。
【００１２】
上記アリール基がアルキル基によって置換されている場合、上記アルキル基としては、炭素数１〜１２であるものが好ましく、１〜５であるものがより好ましい。
上記アルキル基としては、例えば、メチル基、エチル基、ｎ−プロピル基、イソプロピル基、ｎ−ブチル基、ｉｓｏ−ブチル基、ｓｅｃ−ブチル基、ｔｅｒｔ−ブチル基、ペンチル基、へキシル基、へプチル基、２−エチルヘキシル基、オクチル基、ノニル基、デシル基、ウンデシル基、ドデシル基、トリデシル基、テトラデシル基、ペンタデシル基、オクタデシル基等が挙げられる。
上記アリール基の炭素数は４〜１４であることが好ましく、６〜１０であることがより好ましい。
【００１３】
上記単環式のアリール基としては、例えば、フェニル基、ｏ−メチルフェニル基、ｍ−メチルフェニル基、ｐ−メチルフェニル基、ジメチルフェニル基、トリメチルフェニル基、テトラメチルフェニル基、ペンタメチルフェニル基、ｏ−エチルフェニル基、ｍ−エチルフェニル基、ｐ−エチルフェニル基、ジエチルフェニル基、トリエチルフェニル基、ｏ−プロピルフェニル基、ｍ−プロピルフェニル基、ｐ−プロピルフェニル基、ｏ−イソプロピルフェニル基、ｍ−イソプロピルフェニル基、ｐ−イソプロピルフェニル基等のアルキルフェニル基等が挙げられる。
上記多環式のアリール基としては、環集合式のアリール基であってもよく、縮合多環式のアリール基であってもよい。上記環集合式のアリール基としては、ビフェニル基、メチルビフェニル基、ジメチルビフェニル基、トリメチルビフェニル基、テトラメチルビフェニル基、エチルビフェニル基、ジエチルビフェニル基、トリエチルビフェニル基、テトラエチルビフェニル基のアルキルビフェニル基等が挙げられる。上記縮合多環式のアリール基としては、ナフチル基、メチルナフチル基、エチルナフチル基、ジメチルナフチル基、ジエチルナフチル基等のアルキルナフチル基等が挙げられる。
【００１４】
上記アリール基を含むアセタール基を有する構成単位としては、例えば、下記式（１）に示す構成単位が挙げられる。
【００１５】
【化１】
2018053200.tif 000002
【００１６】
式（１）中、Ｒ１は、単結合、又は、アルキレン基を表し、Ｒ２は、アリール基を表す。
【００１７】
上記式（１）中、Ｒ１がアルキレン基である場合、該アルキレン基の炭素数の好ましい下限は１、好ましい上限は１２である。上記アルキレン基の炭素数が１２を超えると、最適な強度が得られないことがある。上記Ｒ１がアルキレン基である場合、上記アルキレン基の炭素数のより好ましい上限は５である。
【００１８】
上記式（１）中、Ｒ１がアルキレン基である場合、該アルキレン基としては、例えば、メチレン基、エチレン基、トリメチレン基、テトラメチレン基、ペンタメチレン基、ヘキサメチレン基、オクタメチレン基、デカメチレン基等の直鎖状アルキレン基、メチルメチレン基、メチルエチレン基、１−メチルペンチレン基、１，４−ジメチルブチレン基等の分岐状アルキレン基、シクロプロピレン基、シクロブチレン基、シクロヘキシレン基等の環状アルキレン基等が挙げられる。なかでも、メチレン基、エチレン基、ｎ−プロピレン基、ｎ−ブチレン基等の直鎖状アルキレン基が好ましく、メチレン基、エチレン基がより好ましい。
【００１９】
上記Ｒ２で表されるアリール基は、炭素数の好ましい下限が４、より好ましい下限が６、好ましい上限が１４、より好ましい上限が１２、更に好ましい上限が１０である。
【００２０】
上記ポリビニルアセタール樹脂において、上記アリール基を含むアセタール基を有する構成単位は、式（１）中、Ｒ１が単結合、Ｒ２が炭素数４〜１４のアリール基であることが好ましく、Ｒ１が単結合、Ｒ２が単環式のアリール基であることがより好ましく、Ｒ１が単結合、Ｒ２がフェニル基、アルキルフェニル基、ナフチル基、ビフェニル基であることが更に好ましい。
【００２１】
上記ポリビニルアセタール樹脂は、アリール基を含むアセタール基を有する構成単位の含有量の好ましい下限が０．０５モル％、好ましい上限が６５．０モル％である。
上記アリール基を含むアセタール基を有する構成単位の含有量が０．０５モル％以上であると、ポリビニルアセタール樹脂とエポキシ樹脂との相溶性を充分なものとすることができる。上記アリール基を含むアセタール基を有する構成単位の含有量が６５．０モル％以下であると、アセタール化を充分に進行させることができる。上記アリール基を含むアセタール基を有する構成単位の含有量のより好ましい下限は０．１０モル％、更に好ましい下限は０．２０モル％、特に好ましい下限は０．５０モル％、より好ましい上限は５０．０モル％、更に好ましい上限は４０．０モル％、特に好ましい上限は３０．０モル％である。
上記アリール基を含むアセタール基を有する構成単位の含有量はＮＭＲ等で測定可能である。
【００２２】
上記ポリビニルアセタール樹脂は、下記式（２）で表される水酸基を有する構成単位、下記式（３）で表されるアセチル基を有する構成単位、下記式（４）で表されるアセタール基を有する構成単位を有するものであることが好ましい。
【００２３】
【化２】
2018053200.tif 000003
【００２４】
式（４）中、Ｒ３は水素原子、または、炭素数１〜２０のアルキル基を表す。
上記炭素数１〜２０のアルキル基としては、例えば、メチル基、エチル基、ｎ−プロピル基、イソプロピル基、ｎ−ブチル基、ｉｓｏ−ブチル基、ｓｅｃ−ブチル基、ｔｅｒｔ−ブチル基、ペンチル基、へキシル基、へプチル基、２−エチルヘキシル基、オクチル基、ノニル基、デシル基、ウンデシル基、ドデシル基、トリデシル基、テトラデシル基、ペンタデシル基、オクタデシル基等が挙げられる。
【００２５】
上記ポリビニルアセタール樹脂は、上記式（４）で表されるアセタール基を有する構成単位の含有量の好ましい下限が６０．０モル％、より好ましい下限が６５．０モル％、好ましい上限が８０．０モル％、より好ましい上限が７５．０モル％である。
【００２６】
上記ポリビニルアセタール樹脂のアセタール基を有する構成単位の含有量（以下、全アセタール基量ともいう）は、単独アルデヒド、混合アルデヒドのいずれのアセタール化を用いる場合でも、好ましい下限が６０モル％、好ましい上限は９０モル％である。全アセタール基量が６０モル％以上であると、沈殿法による合成工程においてポリビニルアセタール樹脂を充分に析出させることができる。また、全アセタール基量が９０モル％以下であると、エポキシ樹脂との相溶性を良好なものとすることができる。上記全アセタール基量は、より好ましい下限が６５モル％、より好ましい上限が８５モル％である。上記ポリビニルアセタール樹脂の全アセタール基量はＮＭＲ等で測定可能である。
【００２７】
上記ポリビニルアセタール樹脂における、上記全アセタール基量に対する上記アリール基を含むアセタール基を有する構成単位の含有量の割合（モル％）（［アリール基を含むアセタール基を有する構成単位の含有量／全アセタール基量］×１００）は、好ましい下限が０．７０モル％、より好ましい下限が７．５モル％、好ましい上限が７１．４モル％、より好ましい上限が１６．１モル％である。
【００２８】
上記ポリビニルアセタール樹脂は、水酸基を有する構成単位の含有量（以下、水酸基量ともいう）の好ましい下限が１０モル％、好ましい上限が５０モル％である。上記水酸基量が１０モル％以上であると、ポリビニルアセタール樹脂の強靱性を充分に高めることができ、得られる架橋体の強度が良好なものとなる。また、上記水酸基量が５０モル％以下であると、ポリビニルアセタール樹脂の極性が高くなりすぎることがなく、得られる架橋体のひび割れ等の不具合を抑制して、剥離性を良好なものとすることができる。上記水酸基量は、より好ましい下限が１５モル％、更に好ましい下限が１７モル％、より好ましい上限が３５モル％、更に好ましい上限が３０モル％である。
【００２９】
上記ポリビニルアセタール樹脂は、アセチル基を有する構成単位の含有量（以下、アセチル基量ともいう）の好ましい下限が０．０５モル％、より好ましい下限が０．１モル％、更に好ましい下限が０．５モル％、好ましい上限が３０．０モル％、より好ましい上限が１５．０モル％、更に好ましい上限が５．０モル％である。
【００３０】
上記ポリビニルアセタール樹脂の重合度は特に限定されないが、好ましい下限が１５０、好ましい上限が４０００であることが好ましい。上記ポリビニルアセタール樹脂の重合度が１５０以上であると、充分な粘度を有するエポキシ樹脂系接着剤組成物を得ることができ、上記ポリビニルアセタール樹脂の重合度が４０００以下であると、塗工して使用する用途で塗工性を良好なものとしてハンドリングを向上することができる。また、接着力をより向上させることができる。上記重合度は、より好ましい下限が２００、更に好ましい下限が４００、より好ましい上限が１０００、更に好ましい上限が８００である。
【００３１】
上記ポリビニルアセタール樹脂を作製する方法としては、例えば、アリール基を有するアルデヒドを用いてポリビニルアルコールをアセタール化する方法等が挙げられる。
【００３２】
上記アリール基を有するアルデヒドとしては、ベンズアルデヒド、ｏ−メチルベンズアルデヒド、ｍ−メチルベンズアルデヒド、ｐ−メチルベンズアルデヒド、ジメチルベンズアルデヒド、トリメチルベンズアルデヒド、テトラメチルベンズアルデヒド、ペンタメチルベンズアルデヒド、ｏ−エチルベンズアルデヒド、ｍ−エチルベンズアルデヒド、ｐ−エチルベンズアルデヒド、ジエチルベンズアルデヒド、トリエチルベンズアルデヒド、ｏ−プロピルベンズアルデヒド、ｍ−プロピルベンズアルデヒド、ｐ−プロピルベンズアルデヒド、ｏ−イソプロピルベンズアルデヒド、ｍ−イソプロピルベンズアルデヒド、ｐ−イソプロピルベンズアルデヒド（クミンアルデヒド）等のアルキルベンズアルデヒド、ビフェニルアルデヒド、メチルビフェニルアルデヒド、ジメチルビフェニルアルデヒド、トリメチルビフェニルアルデヒド、テトラメチルビフェニルアルデヒド、エチルビフェニルアルデヒド、ジエチルビフェニルアルデヒド、トリエチルビフェニルアルデヒド、テトラエチルビフェニルアルデヒド等のアルキルビフェニルアルデヒド、ナフチルアルデヒド、メチルナフチルアルデヒド、エチルナフチルアルデヒド、ジメチルナフチルアルデヒド、ジエチルナフチルアルデヒド等のアルキルナフチルアルデヒド等が挙げられる。これらのアルデヒドは、１種を単独で使用してもよく、２種以上を併用してもよい。
【００３３】
上記アセタール化は、公知の方法を用いることが出来、水溶媒中、水と水との相溶性のある有機溶媒との混合溶媒中、あるいは有機溶媒中で行うことが好ましい。
上記水との相溶性のある有機溶媒としては、例えば、アルコール系有機溶剤を用いることが出来る。
上記有機溶媒としては、例えば、メタノール、エタノール、ｎ−プロパノール、イソプロパノール、ｎ−ブタノール、ｔｅｒｔ−ブタノール等のアルコール系有機溶剤；キシレン、トルエン、エチルベンゼン、安息香酸メチル等の芳香族有機溶剤；酢酸メチル、酢酸エチル、酢酸ブチル、プロピオン酸メチル、プロピオン酸エチル、酪酸メチル、酪酸エチル、アセト酢酸メチル、アセト酢酸エチル等の脂肪族エステル系溶剤；アセトン、メチルエチルケトン、メチルイソブチルケトン、シクロヘキサノン、メチルシクロヘキサノン、ベンゾフェノン、アセトフェノン等のケトン系溶剤；ヘキサン、ペンタン、オクタン、シクロヘキサン、デカン等の低級パラフィン系溶剤；ジエチルエーテル、テトラヒドロフラン、エチレングリコールジメチルエーテル、エチレングリコールジエチルエーテル、プロピレングリコールジエチルエーテル等のエーテル系溶剤；Ｎ，Ｎ−ジメチルホルムアミド、Ｎ，Ｎ−ジメチルテセトアミド、Ｎ−メチルピロリドン、アセトアニリド等のアミド系溶剤、アンモニア、トリメチルアミン、トリエチルアミン、ｎ−ブチルアミン、ジｎ−ブチルアミン、トリｎ−ブチルアミン、アニリン、Ｎ−メチルアニリン、Ｎ，Ｎ−ジメチルアニリン、ピリジン等のアミン系溶剤等が挙げられる。これらは、単体で用いることもできるし、２種以上の溶媒を混合で用いることもできる。これらのなかでも、樹脂に対する溶解性および、精製時の簡易性の観点から、エタノール、ｎ−プロパノール、イソプロパノール、テトラヒドロフランが特に好ましい。
【００３４】
上記アセタール化は、酸触媒の存在下において行うことが好ましい。
上記酸触媒は特に限定されず、硫酸、塩酸、硝酸、リン酸等の鉱酸や、ギ酸、酢酸、プロピオン酸等のカルボン酸や、メタンスルホン酸、エタンスルホン酸、ベンゼンスルホン酸、パラトルエンスルホン酸等のスルホン酸が挙げられる。これらの酸触媒は、単独で用いられてもよく、２種以上の化合物を併用してもよい。なかでも、塩酸、硝酸、硫酸が好ましく、塩酸が特に好ましい。
【００３５】
また、上記アセタール化の際に上記アリール基を有するアルデヒド以外のアルデヒド（以下、他のアルデヒドともいう）を併用してもよい。上記他のアルデヒドは、特に限定されるものではなく、例えば、ホルムアルデヒド、アセトアルデヒド、プロピオンアルデヒド、ｎ−ブチルアルデヒド、イソブチルアルデヒド、ｎ−バレルアルデヒド、ｎ−ヘキシルアルデヒド、２−エチルブチルアルデヒド、２−エチルヘキシルアルデヒド、ｎ−ヘプチルアルデヒド、ｎ−オクテルアルデヒド、ｎ−ノニルアルデヒド、ｎ−デシルアルデヒド、アミルアルデヒド等の脂肪族アルデヒドが挙げられる。これらのアルデヒドは、１種を単独で使用してもよく、２種以上を併用してもよい。
【００３６】
上記アセタール化の際に、アリール基を有するアルデヒドと他のアルデヒドとを併用する場合、全アルデヒドの添加量に対するアリール基を有するアルデヒドの添加量の割合（モル％）（［アリール基を有するアルデヒドの添加量／全アルデヒドの添加量］×１００）は、０．４〜９０．０モル％であることが好ましい。上記アリール基を有するアルデヒドの添加量の割合を上記好ましい範囲内とすることにより、得られるポリビニルアセタール樹脂におけるアリール基を含むアセタール基を有する構成単位の割合を好適な範囲として、エポキシ樹脂との相溶性を特に向上させることができる。
【００３７】
上記アセタール化の際に、アリール基を有するアルデヒドと他のアルデヒドとを併用する場合、得られるポリビニルアセタール樹脂のエポキシ樹脂との相溶性を向上させることができることから、全アルデヒドを同時に添加する方法が好ましい。
【００３８】
上記全アルデヒドの添加量としては、目的とするポリビニルアセタール樹脂の全アセタール基量にあわせて適宜設定する事が出来る。特に、ポリビニルアルコール１００モル％に対して、６０〜９５モル％、好ましくは７０〜９０モル％とすると、アセタール化反応が効率よく行われ、未反応のアルデヒドも除去しやすいため好ましい。
【００３９】
本発明のエポキシ樹脂系接着剤組成物において、上記ポリビニルアセタール樹脂の含有量は、エポキシ樹脂１００重量部に対する好ましい下限が１重量部、好ましい上限が５０重量部である。
上記ポリビニルアセタール樹脂の含有量が１重量部以上であると、接着剤として用いた際に高い強靭性を発揮することができる。上記含有量が５０重量部以下であると、高い接着性を発揮することができる。
上記ポリビニルアセタール樹脂の含有量は、より好ましい下限が５重量部、より好ましい上限が３０重量部である。
【００４０】
本発明のエポキシ樹脂系接着剤組成物は、エポキシ樹脂を含有する。
上記エポキシ樹脂を含有することで、加熱等によりエネルギーを印加することで架橋させることが可能となり、高い接着性を実現することができる。
【００４１】
上記エポキシ樹脂としては、例えば、芳香族系エポキシ樹脂、複素環系エポキシ樹脂及び脂肪族系エポキシ樹脂等が挙げられる。
【００４２】
上記芳香族系エポキシ樹脂としては、多価フェノール類のグリシジルエーテル及びグリシジルエステル、グリシジル芳香族ポリアミン等が挙げられる。
上記多価フェノール類のグリシジルエーテルとしては、ビスフェノールＡ型エポキシ樹脂、ビスフェノールＦ型エポキシ樹脂、フェノールノボラック型エポキシ樹脂等が挙げられる。
上記多価フェノール類のグリシジルエステルとしては、フタル酸ジグリシジルエステル、イソフタル酸ジグリシジルエステル、テレフタル酸ジグリシジルエステル等が挙げられる。
上記グリシジル芳香族ポリアミンとしては、Ｎ，Ｎ−ジグリシジルアニリン、Ｎ，Ｎ，Ｎ’，Ｎ’−テトラグリシジルキシリレンジアミン、Ｎ，Ｎ，Ｎ’，Ｎ’−テトラグリシジルジフェニルメタンジアミン等が挙げられる。
【００４３】
複素環系エポキシ樹脂としては、トリグリシジルイソシアネート、トリグリシジルメラミン等が挙げられる。
【００４４】
脂肪族系エポキシ樹脂としては、脂肪族アルコールのグリシジルエーテル、多価脂肪酸のグリシジルエステル等が挙げられる。
脂肪族アルコールのグリシジルエーテルとしては、ブチルグリシジルエーテル、ラウリルグリシジルエーテル、ネオペンチルグリコールジグリシジルエーテル、ポリプロピレングリコールジグリシジルエーテル等が挙げられる。
多価脂肪酸のグリシジルエステルとしては、ジグリシジルオキサレート、ジグリシジルマレート、ジグリシジルスクシネート、ジグリシジルグルタレート、ジグリシジルアジペート、ジグリシジルピメレート等が挙げられる。
【００４５】
上記エポキシ樹脂は、１種を単独で使用してもよく、２種以上を併用してもよい。これらのエポキシ樹脂のなかでも、接着力を向上させる観点から、芳香族系エポキシ樹脂を用いることが好ましく、芳香族系エポキシ樹脂と脂肪族系エポキシ樹脂とを用いることがより好ましい。
【００４６】
上記エポキシ樹脂のエポキシ当量（エポキシ基１つ当たりの分子量）は、好ましい下限が９０、好ましい上限が７００である。
上記エポキシ当量が上記好ましい下限以上であると、硬化不良を起こしにくく、機械的強度を充分に向上させることができる。上記エポキシ当量が上記好ましい上限以下であると、架橋点間分子量が低下し、耐熱性を向上させることができる。
上記エポキシ当量のより好ましい下限は１００、より好ましい上限は６００である。
【００４７】
上記エポキシ樹脂の分子量は、好ましい下限が１００、好ましい上限が５５００である。
上記分子量が１００以上であると、架橋体の機械的強度や耐熱性を充分に向上させることができる。上記分子量が５５００以下であると、架橋体が剛直になりすぎることがなく、充分な強度を有するものとすることができる。
上記分子量のより好ましい下限は２００、より好ましい上限は１０００である。
【００４８】
本発明のエポキシ樹脂系接着剤組成物において、上記エポキシ樹脂の含有量は、好ましい下限が０．５重量％、好ましい上限が９９．５重量％である。
上記エポキシ樹脂の含有量が０．５重量％以上であると、接着性をより向上させることができる。上記含有量が９９．５重量％以下であると、強靭性を向上させることができる。
上記エポキシ樹脂の含有量は、より好ましい下限が１．０重量％、より好ましい上限が９０．０重量％である。
【００４９】
本発明のエポキシ樹脂系接着剤組成物において、上記芳香族系エポキシ樹脂の含有量と上記脂肪族系エポキシ樹脂の含有量との比（芳香族系エポキシ樹脂の含有量／脂肪族系エポキシ樹脂の含有量）は、５０／５０〜９９／１であることが好ましく、８０／２０〜９５／５であることがより好ましい。
【００５０】
本発明のエポキシ樹脂系接着剤組成物は、更に、上記ポリビニルアセタール樹脂、上記エポキシ樹脂の他に架橋剤を含んでもよい。
上記架橋剤としては、エピクロロヒドリン、エピブロモヒドリン等のハロヒドリン化合物；１，２−ジクロロエタン、１，３−ジクロロプロパン等のハロゲン化合物；ヘキサメチレンジイソシアネート等のイソシアネート化合物；Ｎ，Ｎ’−メチレンビスアクリルアミド、Ｎ，Ｎ’−エチレンビスアクリルアミド等のビスアクリルアミド化合物；尿素、チオ尿素等の尿素化合物；グアニジン、ジグアニド等のグアニジン化合物；シュウ酸、アジピン酸等のジカルボン酸化合物；アクリル酸、メタクリル酸等の不飽和カルボン酸化合物；アクリル酸メチル、メタクリル酸メチル、アクリル酸−２−エチルヘキシル、アクリル酸イソブチル、アクリル酸ブチル、メタクリル酸−２−エチルヘキシル、メタクリル酸イソブチル、メタクリル酸ブチル等の不飽和カルボン酸エステル化合物；グリオキサール、グルタルアルデヒド、マロンアルデヒド、スクシンアルデヒド、アジピンアルデヒド、フタルアルデヒド、イソフタルアルデヒド、テレフタルアルデヒド等のジアルデヒド類を含むアルデヒド化合物等が挙げられる。これらは単独でも、あるいは２種以上を組み合わせて使用することもできる。これら架橋剤は、必要であれば、水やアルコールなどの有機溶媒に溶かして使用することもできる。
【００５１】
本発明のエポキシ樹脂系接着剤組成物は、更に、硬化剤、硬化促進剤、有機溶剤を含んでもよい。
上記硬化剤としては、例えば、ジシアンジアミド、イミダゾール化合物、芳香族アミン化合物、フェノールノボラック樹脂、クレゾールノボラック樹脂等が挙げられる。なかでも、ジシアンジアミドが好ましい。
硬化促進剤としては、例えば、イミダゾール化合物、リン化合物、アミン化合物及び有機金属化合物等が挙げられる。なかでも、イミダゾール化合物が好ましい。
【００５２】
本発明のエポキシ樹脂系接着剤組成物中の上記硬化剤の含有量は、上記エポキシ樹脂１００重量部に対して、好ましい下限が０．５重量部、より好ましい下限が１．０重量部、好ましい上限が１００重量部、より好ましい上限が５０重量部である。
【００５３】
本発明のエポキシ樹脂系接着剤組成物中の上記硬化促進剤の含有量は、上記エポキシ樹脂１００重量部に対して、好ましい下限が０．５重量部、より好ましい下限が１．０重量部、好ましい上限が３０重量部、より好ましい上限が１０重量部である。
【００５４】
本発明のエポキシ樹脂系接着剤組成物において、上記硬化剤の含有量と上記硬化促進剤の含有量との比（硬化剤の含有量／硬化促進剤の含有量）は、０．５／２〜２０／２であることが好ましく、３／２〜８／２であることがより好ましい。
【００５５】
上記有機溶剤としては、例えば、アセトン、メチルエチルケトン、ジプロピルケトン、ジイソブチルケトン等のケトン類、メタノール、エタノール、イソプロパノール、ブタノール等のアルコール類、トルエン、キシレン等の芳香族炭化水素類、プロピオン酸メチル、プロピオン酸エチル、プロピオン酸ブチル、ブタン酸メチル、ブタン酸エチル、ブタン酸ブチル、ペンタン酸メチル、ペンタン酸エチル、ペンタン酸ブチル、ヘキサン酸メチル、ヘキサン酸エチル、ヘキサン酸ブチル、酢酸２−エチルヘキシル、酪酸２−エチルヘキシル等のエステル類、メチルセルソルブ、エチルセルソルブ、ブチルセルソルブ、テルピネオール、ジヒドロテルピネオール、ブチルセルソルブアセテート、ブチルカルビトールアセテート、テルピネオールアセテート、ジヒドロテルピネオールアセテート等が挙げられる。
【００５６】
本発明のエポキシ樹脂系接着剤組成物中の上記有機溶剤の含有量は、好ましい上限が５．０重量％であり、０重量％であることが特に好ましい。
【００５７】
本発明のエポキシ樹脂系接着剤組成物は、本発明の効果を損なわない範囲で、可塑剤、分散剤等の添加剤を含有してもよい。
【００５８】
本発明のエポキシ樹脂系接着剤組成物を架橋させる方法は、加熱による方法が挙げられる。加熱により熱硬化させる場合、加熱温度は特に限定されないが、５０〜１７０℃であることが好ましい。加熱温度が５０℃以上であると、架橋を充分に進行させて強度を良好なものとすることができる。また、加熱温度が１７０℃以下であると、上記ポリビニルアセタール樹脂の熱劣化が起こることがなく、充分な特性を発揮することができる。上記加熱温度のより好ましい下限は６０℃、より好ましい上限は１５０℃である。
また、加熱時間も特に限定されないが、好ましい下限は５分間、好ましい上限は１０時間である。加熱時間が５分間以上であると架橋を充分に進行させて、充分な強度を得ることができる。また、加熱時間が１０時間以下であると上記ポリビニルアセタール樹脂の熱劣化が起こることがなく、充分な特性を発揮することができる。
【００５９】
本発明のエポキシ樹脂系接着剤組成物は、従来公知の方法により成形体、硬化体とすることにより、電気部品・電子機器及びその材料の接着剤、その他、航空機部材、自動車部材、建築部材等の接着剤として好適に用いることができる。
【発明の効果】
【００６０】
本発明によれば、貯蔵安定性に優れ、高い強度及び優れた接着性を有し、異種材料の接着に用いた際の剥がれを抑制することができ、耐久性に優れた構造体を得ることが可能なエポキシ樹脂系接着剤組成物を提供することができる。また、用いるポリビニルアセタール樹脂がエポキシ樹脂との相溶性に優れることから、溶剤を用いない用途での改質剤としても利用可能なエポキシ樹脂系接着剤組成物を提供することができる。
【発明を実施するための形態】
【００６１】
以下に実施例を掲げて本発明を更に詳しく説明するが、本発明はこれら実施例のみに限定されるものではない。
【００６２】
（実施例１）
（ポリビニルアセタール樹脂の作製）
重合度１０００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてベンズアルデヒド７ｇ及びアセトアルデヒド１００ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（フェニル基）を含むアセタール基を有する構成単位の含有量は０．５モル％、アセチル基量は２．３モル％、水酸基量は２５．７モル％であった。
【００６３】
（エポキシ樹脂系接着剤組成物及び樹脂シートの作製）
得られたポリビニルアセタール樹脂１０ｇに、ビスフェノールＡ型エポキシ樹脂（三菱化学社製、ｊＥＲ  ８２８、エポキシ当量１９０、分子量３７０）９０ｇ、ポリプロピレングリコールジグリシジルエーテル（ナガセケムテックス社製、ＥＸ−９２０、エポキシ当量１７６）１０ｇ、硬化剤としてジシアンジアミド（三菱化学社製、ＤＩＣＹ）３ｇ、硬化促進剤としてイミダゾール化合物（三菱化学社製、ｊＥＲキュアＥＭＩ２４）２ｇを添加し、エポキシ樹脂系接着剤組成物を作製した。
得られたエポキシ樹脂系接着剤組成物を離型処理されたポリエチレンテレフタレート（ＰＥＴ）フィルム上に、乾燥後の膜厚が２０μｍになるように塗工し、１６０℃で乾燥することで樹脂シートを作製した。
【００６４】
（実施例２）
（エポキシ樹脂系接着剤組成物及び樹脂シートの作製）において、ビスフェノールＡ型エポキシ樹脂に代えて、ビスフェノールＦ型エポキシ樹脂（三菱化学社製、ｊＥＲ  ８０７、エポキシ当量１７０、分子量３５０）を用いた以外は実施例１と同様にして、エポキシ樹脂系接着剤組成物及び樹脂シートを作製した。
【００６５】
（実施例３〜６）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてベンズアルデヒド７ｇ及びアセトアルデヒド１００ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（フェニル基）を含むアセタール基を有する構成単位の含有量は０．５モル％、アセチル基量は２．３モル％、水酸基量は２５．７モル％であった。
【００６６】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００６７】
（実施例７〜１０）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてベンズアルデヒド２０ｇ及びアセトアルデヒド１００ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（フェニル基）を含むアセタール基を有する構成単位の含有量は５．０モル％、アセチル基量は２．３モル％、水酸基量は２５．７モル％であった。
【００６８】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００６９】
（実施例１１及び１２）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてベンズアルデヒド４０ｇ及びアセトアルデヒド９５ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（フェニル基）を含むアセタール基を有する構成単位の含有量は１０．０モル％、アセチル基量は２．３モル％、水酸基量は２５．７モル％であった。
【００７０】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００７１】
（実施例１３及び１４）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてベンズアルデヒド５０ｇ及びアセトアルデヒド９０ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（フェニル基）を含むアセタール基を有する構成単位の含有量は２０．０モル％、アセチル基量は２．３モル％、水酸基量は２５．７モル％であった。
【００７２】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００７３】
（実施例１５及び１６）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてベンズアルデヒド６５ｇ及びアセトアルデヒド８５ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（フェニル基）を含むアセタール基を有する構成単位の含有量は３０．０モル％、アセチル基量は２．３モル％、水酸基量は２５．７モル％であった。
【００７４】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００７５】
（実施例１７）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてクミンアルデヒド１０ｇ及びアセトアルデヒド１００ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（ｐ−イソプロピルフェニル基）を含むアセタール基を有する構成単位の含有量は０．５モル％、アセチル基量は２．３モル％、水酸基量は２５．７モル％であった。
【００７６】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００７７】
（実施例１８）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてクミンアルデヒド３０ｇ及びアセトアルデヒド１００ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（ｐ−イソプロピルフェニル基）を含むアセタール基を有する構成単位の含有量は５．０モル％、アセチル基量は２．３モル％、水酸基量は２５．７モル％であった。
【００７８】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００７９】
（実施例１９）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてクミンアルデヒド６０ｇ及びアセトアルデヒド９５ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（ｐ−イソプロピルフェニル基）を含むアセタール基を有する構成単位の含有量は１０．０モル％、アセチル基量は２．３モル％、水酸基量は２５．７モル％であった。
【００８０】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００８１】
（実施例２０）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてクミンアルデヒド７５ｇ及びアセトアルデヒド９０ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（ｐ−イソプロピルフェニル基）を含むアセタール基を有する構成単位の含有量は２０．０モル％、アセチル基量は２．３モル％、水酸基量は２５．７モル％であった。
【００８２】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００８３】
（実施例２１）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてクミンアルデヒド９０ｇ及びアセトアルデヒド８５ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（ｐ−イソプロピルフェニル基）を含むアセタール基を有する構成単位の含有量は３０．０モル％、アセチル基量は２．３モル％、水酸基量は２５．７モル％であった。
【００８４】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００８５】
（実施例２２及び２３）
（ポリビニルアセタール樹脂の作製）
重合度２５０、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてベンズアルデヒド７ｇ及びアセトアルデヒド１００ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（フェニル基）を含むアセタール基を有する構成単位の含有量は０．５モル％、アセチル基量は２．３モル％、水酸基量は２５．７モル％であった。
【００８６】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００８７】
（実施例２４及び２５）
（ポリビニルアセタール樹脂の作製）
重合度２５０、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてベンズアルデヒド２０ｇ及びアセトアルデヒド１００ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基（フェニル基）を含むアセタール基を有する構成単位の含有量は５．０モル％、アセチル基量は２．３モル％、水酸基量は２５．７モル％であった。
【００８８】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００８９】
（実施例２６）
実施例２２で得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００９０】
（実施例２７）
実施例２４で得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００９１】
（実施例２８）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてベンズアルデヒド２５０ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は６５．０モル％、アリール基（フェニル基）を含むアセタール基を有する構成単位の含有量は６５．０モル％、アセチル基量は２．３モル％、水酸基量は３２．７モル％であった。
【００９２】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００９３】
（比較例１）
（ポリビニルアセタール樹脂の作製）
重合度１２００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてアセトアルデヒド１００ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基を含むアセタール基を有する構成単位の含有量は０モル％、アセチル基量は２．３モル％、水酸基量は２５．７モル％であった。
【００９４】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００９５】
（比較例２）
（ポリビニルアセタール樹脂の作製）
重合度４００、鹸化度９７．６モル％のポリビニルアルコール２００ｇを純水１８００ｇに加え、９０℃の温度で約２時間攪拌し溶解させた。この溶液を４０℃に冷却し、これに濃度３５重量％の塩酸１７０ｇ、アルデヒドとしてアセトアルデヒド１００ｇを添加し、液温を４０℃に保持してアセタール化反応を行い、反応生成物を析出させた。
その後、液温を４０℃のまま３時間保持して反応を完了させ、常法により中和、水洗及び乾燥を経て、ポリビニルアセタール樹脂の粉末を得た。
得られたポリビニルアセタール樹脂をＤＭＳＯ−ｄ６（ジメチルスルホキサイド）に溶解し、１３Ｃ−ＮＭＲ（核磁気共鳴スペクトル）を用いて分析したところ、全アセタール基量は７２．０モル％、アリール基を含むアセタール基を有する構成単位の含有量は０モル％、アセチル基量は２．３モル％、水酸基量は２５．７モル％であった。
【００９６】
（エポキシ樹脂系接着剤組成物及び樹脂シートの作製）
得られたポリビニルアセタール樹脂を用い、表１に示す通りにポリビニルアセタール樹脂、エポキシ樹脂、硬化剤、硬化促進剤を添加した以外は、実施例１と同様にしてエポキシ樹脂系接着剤組成物及び樹脂シートを作製した。
【００９７】
＜評価＞
実施例及び比較例で得られたポリビニルアセタール樹脂、エポキシ樹脂系接着剤組成物、樹脂シートについて以下の評価を行った。結果を表２に示した。
【００９８】
（１）貯蔵安定性
トルエン及びエタノールを重量比１：１で混合した溶媒９０ｇにエポキシ樹脂系接着剤組成物１０ｇを加え溶解し、溶液サンプルを作製した。得られた溶液サンプルについて、レオメーター（サーモフィッシャーサイエンティフィック社製、ＨＡＡＫＥ  ＲｈｅｏＳｔｒｅｓｓ３０００）を用いて、溶液サンプル作製直後と一か月後の２５℃での粘度を測定し、溶液粘度の変化率を確認し、以下の基準で評価した。
◎：変化率が１０％未満
○：変化率が１０％以上、２０％未満
△：変化率が２０％以上、３０％未満
×：変化率が３０％以上
【００９９】
（２）引張弾性率、伸度、降伏点応力
得られた樹脂シートをＰＥＴフィルムから剥離し、剥離したシートについて、ＪＩＳ  Ｋ  ７１１３に準拠した方法により、ＡＵＴＯＧＲＡＰＨ（ＡＧＳ−Ｊ、島津製作所社製）を用いて引張速度３０ｍｍ／分の条件にて引張弾性率（Ｎ／ｍｍ２）、伸度（％）、降伏点応力（ＭＰａ）を測定した。
【０１００】
（３）せん断接着力
得られたエポキシ樹脂系接着剤組成物を各種金属基材に塗工し、１７０℃で３０分間加熱することによりエポキシ樹脂系接着剤組成物を硬化させ、ＪＩＳ  Ｋ  ６８５０に準拠した方法により、測定温度２５℃、引張速度５ｍｍ／ｍｉｎの条件でせん断接着力を測定した。
金属基材としては、アルミニウム、ステンレス鋼（ＳＵＳ３０４）、ＳＰＣＣ鋼板を用いた。
なお、せん断接着力が高い場合、外力がかかった際にも剥がれにくく、耐久性に優れているといえる。
【０１０１】
（４）粘度
各実施例及び比較例において、硬化剤及び硬化促進剤を添加せずにポリビニルアセタール樹脂とエポキシ樹脂との混合物を作製した。得られた混合物について、レオメーター（サーモフィッシャーサイエンティフィック社製、ＨＡＡＫＥ  ＲｈｅｏＳｔｒｅｓｓ３０００）を用いて、２５℃の条件で粘度を測定した。
【０１０２】
（５）ヘイズ値
「（４）粘度」と同様にして混合物を作製した。得られた混合物について、分光光度計（日立製作所社製、Ｕ４０００）を用いて、ヘイズ値を測定した。
【０１０３】
【表１】
2018053200.tif 000004
【０１０４】
【表２】
2018053200.tif 000005
【産業上の利用可能性】
【０１０５】
本発明によれば、貯蔵安定性に優れ、高い強度及び優れた接着性を有し、異種材料の接着に用いた際の剥がれを抑制することができ、耐久性に優れた構造体を得ることが可能なエポキシ樹脂系接着剤組成物を提供することができる。また、用いるポリビニルアセタール樹脂がエポキシ樹脂との相溶性に優れることから、溶剤を用いない用途での改質剤としても利用可能なエポキシ樹脂系接着剤組成物を提供することができる。